(57)【要約】      （修正有）【課題】吸湿性及び低吸着性を兼ね備えた、低吸着性吸湿フィルムの提供。【解決手段】基材層１０ａ、基材層１０ａ上の吸湿層２０、及び吸湿層２０上の低吸着層３０ａを具備しており、かつ吸湿層２０が、熱可塑性樹脂、及び熱可塑性樹脂中に分散している吸湿剤を含有している低吸着性吸湿フィルム１００ａ、１００ｂ、１００ｃ。【選択図】図１
2020082625.tif 000002
【特許請求の範囲】
【請求項１】
基材層、前記基材層上の吸湿層、及び前記吸湿層上の低吸着層を具備しており、かつ
前記吸湿層が、熱可塑性樹脂、及び前記熱可塑性樹脂中に分散している吸湿剤を含有している、
低吸着性吸湿フィルム。
【請求項２】
前記低吸着層が、環状オレフィン系樹脂、ポリエステル系樹脂、及びエチレン−ビニルアルコール共重合体からなる群より選択される少なくとも１つを主成分として含有している、請求項１に記載の低吸着性吸湿フィルム。
【請求項３】
前記低吸着層が、ポリエステル系樹脂を主成分として含有している、請求項２に記載の低吸着性吸湿フィルム。
【請求項４】
前記ポリエステル系樹脂が、ヒートシール性ポリエステル系樹脂である、請求項３に記載の低吸着性吸湿フィルム。
【請求項５】
前記低吸着層の水蒸気透過度が、０．５ｇ／（ｍ２・ｄａｙ）以上である、請求項１〜４のいずれか一項に記載の低吸着性吸湿フィルム。
【請求項６】
前記吸湿剤が、親水性ゼオライトである、請求項１〜５のいずれか一項に記載の低吸着性吸湿フィルム。
【請求項７】
前記吸湿層の前記低吸着層側に、スキン層を更に有する、請求項１〜６のいずれか一項に記載の低吸着性吸湿フィルム。
【請求項８】
前記スキン層が、前記吸湿層及び前記低吸着層と融着されている、請求項７に記載の低吸着性吸湿フィルム。
【請求項９】
前記基材層が、バリア層及び基材樹脂層を有する、請求項１〜８のいずれか一項に記載の低吸着性吸湿フィルム。
【請求項１０】
前記基材層が、第二の低吸着層である、請求項１〜８のいずれか一項に記載の低吸着性吸湿フィルム。
【請求項１１】
請求項１〜１０のいずれか一項に記載の低吸着性吸湿フィルムで少なくとも一部が構成されている、包装袋。
【請求項１２】
請求項１〜１０のいずれか一項に記載の低吸着性吸湿フィルムを封入している、包装袋。
【発明の詳細な説明】
【技術分野】
【０００１】
本発明は、低吸着性吸湿フィルムに関する。
【背景技術】
【０００２】
食品、薬剤、医薬品、化粧品、電子部品等のための包装材料には、包装体内の水蒸気によって内容物の品質が低下しないよう、種々の吸湿フィルムが用いられている。また、これらの内容物によっては、フィルムが吸湿性を有する一方で、内容物の有効成分を吸着しないことが求められることがある。かかる要望を満足するため、種々の包装材料が提案されている。
【０００３】
特許文献１では、所定の質量比のエチレン−ビニルアルコール共重合体及び無水マレイン酸変性ポリオレフィン系重合体からなる熱接着性を備える非吸着性フィルムと、所定の質量比のポリオレフィン及び無水マレイン酸変性ポリオレフィン系重合体からなる熱接着層と気体成分又は水分を吸収する吸着層が積層された機能性フィルムとからなり、上記非吸着性フィルムと上記機能性フィルムの熱接着層とがヒートシールされて袋状に形成してなる、包装袋が開示されている。
【０００４】
なお、特許文献２では、エチレンテレフタレートを主たる構成成分とするポリエステル樹脂で構成され、少なくとも１層のヒートシール層を有する２層以上からなり、所定量の非晶成分を含有して特定のヒートシール強度及び特定の熱収縮率を有するシーラント用途のポリエステル系フィルムが開示されている。また、前記のシーラント用途のポリエステル系フィルムを少なくとも１層として他のフィルムと積層体と、該積層体を用いた包装袋が開示されている。
【先行技術文献】
【特許文献】
【０００５】
【特許文献１】特許第６３４０１５４号公報
【特許文献２】特開２０１７−１６５０５９号公報
【発明の概要】
【発明が解決しようとする課題】
【０００６】
特許文献１では、非吸着性フィルムと、吸湿層が積層された機能性フィルムとを対向させてヒートシールして袋にしている。機能性フィルム側には非吸着性がないため、薬効成分などが吸着してしまうことがある。一方で、非吸着フィルム側では吸湿層がないことから吸湿できる量が全面に吸湿層があるときと比較して半減してしまうことがある。
【０００７】
したがって、吸湿性及び低吸着性を兼ね備えた、低吸着性吸湿フィルムを提供する必要性が存在する。
【課題を解決するための手段】
【０００８】
本発明者らは、鋭意検討したところ、以下の手段により上記課題を解決できることを見出して、本発明を完成させた。すなわち、本発明は、下記のとおりである：
〈態様１〉基材層、前記基材層上の吸湿層、及び前記吸湿層上の低吸着層を具備しており、かつ
前記吸湿層が、熱可塑性樹脂、及び前記熱可塑性樹脂中に分散している吸湿剤を含有している、
低吸着性吸湿フィルム。
〈態様２〉前記低吸着層が、環状オレフィン系樹脂、ポリエステル系樹脂、及びエチレン−ビニルアルコール共重合体からなる群より選択される少なくとも１つを主成分として含有している、態様１に記載の低吸着性吸湿フィルム。
〈態様３〉前記低吸着層が、ポリエステル系樹脂を主成分として含有している、態様２に記載の低吸着性吸湿フィルム。
〈態様４〉前記ポリエステル系樹脂が、ヒートシール性ポリエステル系樹脂である、態様３に記載の低吸着性吸湿フィルム。
〈態様５〉前記低吸着層の水蒸気透過度が、０．５ｇ／（ｍ２・ｄａｙ）以上である、態様１〜４のいずれか一項に記載の低吸着性吸湿フィルム。
〈態様６〉前記吸湿剤が、親水性ゼオライトである、態様１〜５のいずれか一項に記載の低吸着性吸湿フィルム。
〈態様７〉前記吸湿層の前記低吸着層側に、スキン層を更に有する、態様１〜６のいずれか一項に記載の低吸着性吸湿フィルム。
〈態様８〉前記スキン層が、前記吸湿層及び前記低吸着層と融着されている、態様７に記載の低吸着性吸湿フィルム。
〈態様９〉前記基材層が、バリア層及び基材樹脂層を有する、態様１〜８のいずれか一項に記載の低吸着性吸湿フィルム。
〈態様１０〉前記基材層が、第二の低吸着層である、態様１〜８のいずれか一項に記載の低吸着性吸湿フィルム。
〈態様１１〉態様１〜１０のいずれか一項に記載の低吸着性吸湿フィルムで少なくとも一部が構成されている、包装袋。
〈態様１２〉態様１〜１０のいずれか一項に記載の低吸着性吸湿フィルムを封入している、包装袋。
【発明の効果】
【０００９】
本発明によれば、吸湿性及び低吸着性を兼ね備えた、低吸着性吸湿フィルムを提供することができる。
【図面の簡単な説明】
【００１０】
【図１】図１は、本発明の低吸着性吸湿フィルムの一態様を示す側面断面図である。
【図２】図２は、本発明の低吸着性吸湿フィルムの一態様を示す側面断面図である。
【図３】図３は、本発明の包装袋の一態様を示す側面断面図である。
【発明を実施するための形態】
【００１１】
《低吸着性吸湿フィルム》
図１及び２に示すように、本発明の低吸着性吸湿フィルム１００ａ、１００ｂ、１００ｃ、１００ｄ、１００ｅ、１００ｆは、
基材層１０ａ、１０ｂ、基材層１０ａ、１０ｂ上の吸湿層２０、及び吸湿層２０上の低吸着層３０ａを具備しており、かつ
吸湿層２０が、熱可塑性樹脂、及び熱可塑性樹脂中に分散している吸湿剤を含有している。
【００１２】
本発明者らは、上記の構成により、吸湿性及び低吸着性を兼ね備えることができることを見出した。
【００１３】
図１に示すように、基材層１０ａは、バリア層１２及び基材樹脂層１４を有していてよく、又は図２に示すように、基材層１０ｂは、第二の低吸着層３０ｂであってよい。
【００１４】
いずれの態様においても、低吸着性吸湿フィルム１００ｂ、１００ｃ、１００ｅ、１００ｆは、吸湿層２０の低吸着層３０ａ側に、スキン層４０を更に有していてよい。また、スキン層４０は、吸湿層の基材層１０ａ、１０ｂ側に更に存在していてもよい。
【００１５】
低吸着性吸湿フィルムは、例えば低吸着性吸湿フィルムの各層を構成する材料を、必要に応じて溶融混錬し、製膜し、そして各層を積層することにより製造することができる。
【００１６】
溶融混練は、例えばニーダー、ヘンシェルミキサー、ミキシングロールなどのバッチ式混練機、二軸混練機などの連続混練機などを用いて行うことができる。
【００１７】
製膜は、例えばインフレーション法、Ｔダイ法、カレンダー法、キャスティング法、熱プレス成形、押出成形又は射出成形等により行うことができる。
【００１８】
積層は、サンドラミネート法等の押出ラミネート法、ヒートシール法、熱プレス成形等により行うことができる。また、特に第一の基材層の積層は、接着層を介して行うことができる。接着層としては、例えばドライラミネート接着剤、アンカーコート接着剤、ホットメルト接着剤、水溶性接着剤、エマルション接着剤、ノンソルベントラミネート接着剤、及び押出ラミネート用の熱可塑性樹脂等を用いることができる。
【００１９】
また、共押出インフレーション法及び共押出Ｔダイ法等の共押出法により、製膜及び積層を同時に行ってもよい。
【００２０】
以下では、本発明の各構成要素について説明する。
【００２１】
〈基材層〉
基材層は、バリア性を有していてよい。また、基材層は、バリア層及び基材樹脂層を有していてよい。
【００２２】
基材層とガス吸収フィルムとの積層、及び基材層を構成することができる下記の層の積層は、例えば接着層を介して行うことができる。接着層としては、例えばドライラミネート接着剤、アンカーコート接着剤、ホットメルト接着剤、水溶性接着剤、エマルション接着剤、ノンソルベントラミネート接着剤、及び押出ラミネート用の熱可塑性樹脂等を用いることができる。
【００２３】
（バリア層）
バリア層としては、外部からの水分、有機ガス、及び酸素等の無機ガスがガス吸収層へと透過することを抑制することができる材料を用いることができる。バリア層としては、例えば、これに限られないが、アルミニウム箔、若しくはアルミニウム合金等の金属箔、アルミニウム蒸着膜、シリカ蒸着膜、アルミナ蒸着膜、若しくはシリカ・アルミナ二元蒸着膜等の無機物蒸着膜、又はポリ塩化ビニリデンコーティング膜、若しくはポリフッ化ビニリデンコーティング膜等の有機物コーティング膜を用いることができる。特に、バリア性及び取り扱い性を両立させやすくする観点から、バリア層としては、アルミニウム箔を用いることが好ましい。
【００２４】
バリア層の厚さは、７μｍ以上、１０μｍ以上、又は１５μｍ以上であることが、強度及びバリア性を確保する観点から好ましく、また４５μｍ以下、４０μｍ以下、又は３５μｍ以下であることが、取り扱い性を向上させる観点から好ましい。
【００２５】
（基材樹脂層）
基材樹脂層としては、耐衝撃性、耐摩耗性等に優れた熱可塑性樹脂、例えば、ポリオレフィン、ビニル系ポリマー、ポリエステル、ポリアミド等を単独で、又は２種類以上組み合わせて複層で使用することができる。この基材樹脂層は、延伸フィルムであっても、無延伸フィルムであってもよい。また、この基材樹脂層は、バリア層の片面又は両面に存在していてもよい。この基材樹脂層により、バリア層を保護することができる。
【００２６】
ポリオレフィンとしては、環状オレフィン系ポリマー、及び非環状オレフィン系ポリマーが挙げられる。
【００２７】
環状オレフィン系ポリマーは、環状オレフィン部分を有するポリマーである。より具体的には、スキン層に関して下記に言及する。
【００２８】
非環状オレフィン系ポリマーは、環状オレフィン部分を有しないポリマーである。非環状オレフィン系ポリマーとしては、環状オレフィン部分を有しないポリエチレン系樹脂及びポリプロピレン系樹脂等が挙げられる。
【００２９】
本明細書において、ポリエチレン系樹脂とは、ポリマーの主鎖にエチレン基の繰返し単位を、５０ｍｏｌ％超、６０ｍｏｌ％以上、７０ｍｏｌ％以上、又は８０ｍｏｌ％以上含む樹脂である。かかるポリエチレン系樹脂としては、低密度ポリエチレン（ＬＤＰＥ）、直鎖状低密度ポリエチレン（ＬＬＤＰＥ）、中密度ポリエチレン（ＭＤＰＥ）、高密度ポリエチレン（ＨＤＰＥ）等のポリエチレンを用いてもよく、エチレンと、カルボキシル基又はエステル基を有するエチレン系モノマーとの共重合体を用いてもよい。
【００３０】
本明細書において、ポリプロピレン系樹脂とは、ポリマーの主鎖にプロピレン基の繰返し単位を、５０ｍｏｌ％超、６０ｍｏｌ％以上、７０ｍｏｌ％以上、又は８０ｍｏｌ％以上含む樹脂である。かかるポリプロピレン系樹脂としては、ポリプロピレン（ＰＰ）ホモポリマー、ランダムポリプロピレン（ランダムＰＰ）、ブロックポリプロピレン（ブロックＰＰ）、塩素化ポリプロピレン、カルボン酸変性ポリプロピレン、及びこれらの誘導体、並びにこれらの混合物が挙げられる。
【００３１】
ビニル系ポリマーとしては、例えばポリ塩化ビニル（ＰＶＣ）、ポリ塩化ビニリデン（ＰＶＤＣ）、ポリクロロトリフルオロエチレン、ポリテトラフルオロエチレン、ポリアクリロニトリル（ＰＡＮ）等が挙げられる。
【００３２】
ポリエステルとしては、例えばポリエチレンテレフタレート（ＰＥＴ）、ポリブチレンテレフタレート等が挙げられる。
【００３３】
ポリアミドとしては、例えばナイロン（登録商標）６、ナイロンＭＸＤ６等のナイロン等が挙げられる。
【００３４】
基材樹脂層の厚さは、７μｍ以上、１０μｍ以上、又は１５μｍ以上であることが、バリア層を良好に保護する観点から好ましく、また５５μｍ以下、５０μｍ以下、又は４５μｍ以下であることが、取り扱い性を向上させる観点から好ましい。
【００３５】
〈吸湿層〉
吸湿層は、熱可塑性樹脂、及び吸湿剤を含有している層である。吸収剤は、熱可塑性樹脂に分散されていてよい。
【００３６】
吸湿層中の吸湿剤の含有率は、良好な吸湿能力を確保する観点から、吸湿層全体の質量を基準として、１質量％以上、３質量％以上、５質量％以上、７質量％以上、又は１０質量％以上であることが好ましく、また良好な製膜性を確保する観点から、７０質量％以下、６５質量％以下、６０質量％以下、５５質量％以下、又は５０質量％以下であることが好ましい。
【００３７】
吸収層の厚さは、１μｍ以上、２μｍ以上、３μｍ以上、５μｍ以上、１０μｍ以上、２０μｍ以上、又は３０μｍ以上であることが、良好な吸収能力を確保する観点から好ましく、また１００μｍ以下、９０μｍ以下、又は８０μｍ以下であることが、包装材のしなやかさを確保する観点から好ましい。
【００３８】
（熱可塑性樹脂）
吸湿層の熱可塑性樹脂としては、例えばポリオレフィンを用いることができる。ポリオレフィンとしては、基材樹脂層に関して挙げたポリオレフィンを用いることができる。
【００３９】
熱可塑性樹脂の熱特性は、例えば、そのメルトマスフローレートが、ポリエチレンの条件を用いてＪＩＳ  Ｋ６９２２−１に準拠して測定した場合に、好ましくは０．１ｇ／１０ｍｉｎ以上、０．５ｇ／１０ｍｉｎ以上、１．０ｇ／１０ｍｉｎ以上、３．０ｇ／１０ｍｉｎ以上、又は５．０ｇ／１０ｍｉｎ以上であり、２００ｇ／１０ｍｉｎ以下、１００ｇ／１０ｍｉｎ以下、５０ｇ／１０ｍｉｎ以下、又は３０ｇ／１０ｍｉｎ以下であってよい。また、例えばメルトマスフローレートは、ポリプロピレンの条件を用いてＪＩＳ  Ｋ７２１０に準拠して測定した場合に、好ましくは０．１ｇ／１０ｍｉｎ以上、０．５ｇ／１０ｍｉｎ以上、１．０ｇ以上、３．０ｇ／１０ｍｉｎ以上、５．０ｇ／１０ｍｉｎ以上、又は１０ｇ／１０ｍｉｎ以上であり、２００ｇ／１０ｍｉｎ以下、１００ｇ／１０ｍｉｎ以下、５０ｇ／１０ｍｉｎ以下、又は３０ｇ／１０ｍｉｎ以下であってよい。
【００４０】
（吸湿剤）
吸湿剤としては、親水性ゼオライト、シリカゲル等の物理吸湿剤、酸化カルシウム、硫酸マグネシウム、塩化カルシウム、酸化カルシウム、酸化アルミニウム等の化学吸湿剤等を用いることができる。
【００４１】
親水性ゼオライトとしては、例えばＡ型、Ｘ型、又はＬＳＸ型のゼオライトを用いることができる。これらは単独で用いてもよく、また組み合わせて用いてもよい。
【００４２】
〈低吸着層〉
低吸着層は、水蒸気は透過するが、ｌ−メントール、ｄ−リモネン、サルチル酸メチル、カンファー、トコフェロール等の揮発成分、わさび、からし、マスタード等の食品の香気成分の吸着が少なく、特に実質的に吸着せず、包装容器内部の香気成分等を維持することができる層である。低吸着層は、単層であってもよく、又は積層体であってもよい。
【００４３】
ここで、本発明において、「低吸着」とは、１０ｃｍ×１０ｃｍのサイズにカットした各低吸着性吸湿フィルムの低吸着性層側を、４０℃環境下で飽和ｌ−メントール蒸気に一週間曝露後、吸着したｌ−メントールをメチルエチルケトンで抽出し、抽出液中のｌ−メントール量をガスクロマトグラフィーで定量したときに、ｌ−メントール吸着量が、１０ｍｇ以下であることを意味するものである。この吸着量は、７ｍｇ以下、５ｍｇ以下、３ｍｇ以下、２ｍｇ以下、１ｍｇ以下、０．５ｍｇ以下、０．３ｍｇ以下、又は０．１ｍｇ以下であることができ、また０ｍｇ超であることができる。
【００４４】
低吸着層は、環状オレフィン系樹脂、ポリエステル系樹脂、及びエチレン−ビニルアルコール共重合体からなる群より選択される少なくとも１つを主成分として含有していてよい。ここで、本発明において、「主成分として」とは、低吸着層のうちの上記の物質を含有している層中の含有率が、この層の質量全体を基準として、５０質量％以上、６０質量％以上、７０質量％以上、８０質量％以上、８５質量％以上、９０質量％以上、又は９５質量％以上であり、かつ１００質量％以下、又は１００質量％未満であることを意味するものである。
【００４５】
低吸着層のＪＩＳ  Ｋ  ７１２９に準拠する水蒸気透過度は、低吸着性層全体として、０．５ｇ／（ｍ２・ｄａｙ）以上であることが、良好な吸収速度を確保する観点から好ましい。この水蒸気透過度は、１ｇ／（ｍ２・ｄａｙ）以上、２ｇ／（ｍ２・ｄａｙ）以上、３ｇ／（ｍ２・ｄａｙ）以上、又は４ｇ／（ｍ２・ｄａｙ）以上であることができ、また１００ｇ／（ｍ２・ｄａｙ）以下、９０ｇ／（ｍ２・ｄａｙ）以下、８０ｇ／（ｍ２・ｄａｙ）以下であることができる。７０ｇ／（ｍ２・ｄａｙ）以下、６０ｇ／（ｍ２・ｄａｙ）以下、５０ｇ／（ｍ２・ｄａｙ）以下、４０ｇ／（ｍ２・ｄａｙ）以下、又は３０ｇ／（ｍ２・ｄａｙ）以下であることができる。
【００４６】
中でも、低吸着性層は、ポリエステル系樹脂を主成分として含有していることが、有効成分の低吸着性及び水蒸気の透過性を両立させる観点から好ましい。
【００４７】
また、低吸着性層は、他の樹脂を含有していてもよい。他の樹脂としては、例えば酸変性ポリオレフィン等を用いることができる。
【００４８】
低吸着性層の厚さは、１μｍ以上、２μｍ以上、３μｍ以上、５μｍ以上、１０μｍ以上、２０μｍ以上、又は３０μｍ以上であることが、低吸着性を良好にする観点から好ましく、また１００μｍ以下、９０μｍ以下、８０μｍ、７０μｍ以下、６０μｍ以下、又は５０μｍ以下であることが、吸湿性を確保する観点から好ましい。
【００４９】
（環状オレフィン系樹脂）
環状オレフィン系樹脂は、環状オレフィン部分を有する樹脂であり、環状オレフィン樹脂、及び／又はα−オレフィン−環状オレフィン共重合体であることができる。
【００５０】
（環状オレフィンポリマー）
本発明において、環状オレフィンポリマー（ＣＯＰ）を構成するモノマーとしては、例えば、ビニルシクロプロパン、ビニルシクロブタン、ビニルシクロペンタン、ビニルシクロヘキサン等のビニルシクロアルカン及びこれらの誘導体、シクロプロペン、シクロブテン、シクロペンテン、シクロヘキセン、シクロヘプテン、シクロオクテン、シクロオクテン等のモノシクロアルケン及びこれらの誘導体、ビシクロ［２．２．１］ヘプタ−２−エン（ノルボルネン）、トリシクロ［４．３．０．１２，５］デカ−３−エン、テトラシクロ［４．４．０．１２，５．１７，１０］ドデカ−３−エン、ペンタシクロ［６．５．１．１３，６．０２，７．０９，１３］ペンタデカ−４−エン、ペンタシクロ［７．４．０．１２，５．１９，１２．０８，１３］ペンタデカ−３−エン、ペンタシクロ［８．４．０．１２，５．１９，１２．０８，１３］ヘキサデカ−３−エン、ペンタシクロ［６．６．１．１３，６．０２，７．０９，１４］ヘキサデカ−４−エン等の多環式アルカン及びこれらの誘導体、並びにこれらの組合せが挙げられる。
【００５１】
（α−オレフィン−環状オレフィンコポリマー）
本発明において、α−オレフィン−環状オレフィンコポリマー（ＣＯＣ）とは、α−オレフィン部分と環状オレフィン部分とを共重合させたものを意味する。
【００５２】
ここで、本発明において、コポリマーとは、２種以上のモノマーから成るコポリマーを意味する。
【００５３】
α−オレフィン部分としては、例えば、エチレン、プロピレン、１−ブテン、１ーペンテン、４−メチル−ペンテン、３−メチル−ペンテン、１−ヘキセン、１−ヘプテン、１−オクテン、１−ノネン、及び１−デセン等、並びにこれらの組合せが挙げられる。
【００５４】
環状オレフィン部分としては、環状オレフィンポリマーについて挙げたモノマーが挙げられる。
【００５５】
オレフィン−環状オレフィンコポリマーのうち、α−オレフィン部分に由来する構造単位は、１０ｍｏｌ％以上、２０ｍｏｌ％以上、３０ｍｏｌ％以上、４０ｍｏｌ％以上、又は５０ｍｏｌ％以上であることができ、また９５ｍｏｌ％以下、９０ｍｏｌ％以下、８０ｍｏｌ％以下、７０ｍｏｌ％以下、又は６０ｍｏｌ％以下であることができる。
【００５６】
（エチレン−ビニルアルコール共重合体）
エチレン−ビニルアルコール共重合体（ＥＶＯＨ）は、エチレン−ビニルエステル共重合体ケン化物であり、エチレン単位の含有量は特に制限はないが、１０モル％以上、１５モル％以上、２０モル％以上、又は２５モル％以上であることができ、また７０モル％以下、６０モル％以下、又は５５モル％以下であることができる。また、ＥＶＯＨのビニルエステル単位のケン化度としては９０モル％以上、９５モル％以上、９９モル％以上、又は１００モル％であることができる。ケン化度が高いと、結晶化しやすく、低吸着性も高まる。そして、溶融時の熱安定性も安定するため、ケン化度は高い方が好ましい。ここでビニルエステルとしては酢酸ビニルが代表例として挙げられるが、その他にプロピオン酸ビニル、ピバリン酸ビニル、バレリン酸ビニル、カプリン酸ビニル、安息香酸ビニル等のビニルエステルも挙げられる。これらのビニルエステルは１種又は２種以上混合して使用してもよい。またＥＶＯＨはエチレン含有量、ケン化度、重合度の内の少なくとも一つが異なるＥＶＯＨを混合して使用してもよい。ＥＶＯＨには本発明の目的が阻害されない範囲で他の共重合成分を含有させてもよい。これらのＥＶＯＨを複数種組み合わせて用いてもよい。
【００５７】
（ポリエステル系樹脂）
ポリエステル系樹脂としては、随意のポリエステル系樹脂を用いることができるが、ヒートシール性ポリエステル系樹脂を用いることが、別途の接着層を必要としない観点から好ましい。
【００５８】
ここで、本発明において、「ヒートシール性ポリエステル系樹脂」とは、低吸着層を互いに接着させたときに、ＪＩＳ  Ｋ  ６８５４−３に準拠するヒートシール強さが、５Ｎ／１５ｍｍ以上であるポリエステル樹脂を意味するものである。このヒートシール強さは、７Ｎ／１５ｍｍ以上，１０Ｎ／１５ｍｍ以上、１２Ｎ／１５ｍｍ以上、１４Ｎ／１５ｍｍ以上、又は１５Ｎ／１５ｍｍ以上であることができ、また１００Ｎ／１５ｍｍ以下、８０Ｎ／１５ｍｍ以下、６０Ｎ／１５ｍｍ以下、５０Ｎ／１５ｍｍ以下、４０Ｎ／１５ｍｍ以下、３０Ｎ／１５ｍｍ以下、又は２５Ｎ／１５ｍｍ以下であることができる。
【００５９】
かかるヒートシール性ポリエステル系樹脂としては、非晶性ポリエステル、共重合ポリエステル等を用いることができる。
【００６０】
非晶性ポリエステルとしては、「非晶性ポリエステル」として商業的に入手可能な非晶性ポリエステル、例えば非晶性ポリエチレンテレフタレート（ＰＥＴ）を用いることができる。かかる非晶性ＰＥＴとしては、例えばタマポリ株式会社から入手可能なハイトロンＰＧ等を用いることができる。
【００６１】
共重合ポリエステルとしては、例えば特許文献２に記載のポリエステル系フィルムを用いることができる。
【００６２】
（酸変性ポリオレフィン）
酸変性ポリオレフィンは、酸を、ポリオレフィンにグラフト重合したものである。酸変性ポリオレフィンとしては、例えば無水マレイン酸変性ポリオレフィン等が用いられる。ポリオレフィンとしては、上記のポリオレフィンが好適に用いられる。これらの酸変性ポリオレフィンを複数種組み合わせて用いてもよい。
【００６３】
例えば、無水マレイン酸変性ポリオレフィンとしては、ポリオレフィン１００質量部に対して、無水マレイン酸を０．０５質量部以上、０．１質量部以上、０．３質量部以上、０．５質量部以上、又は１．０質量部以上で、５０質量部以下、３０質量部以下、２０質量部以下、１０質量部以下、又は５．０質量部以下でグラフト重合したものを用いることができる。このような無水マレイン酸変性ポリオレフィンとしては、特開平９−２７８９５６号公報に記載のものを挙げることができる。
【００６４】
〈スキン層〉
スキン層は、吸湿層の片側又は両側に存在している層であってよい。また、スキン層は、吸湿層に融着されていてもよい。
【００６５】
スキン層は、吸湿剤の脱落や内容物への接触を防止することができる。また、スキン層は、吸湿剤を含有していない層であってよい。
【００６６】
スキン層は、例えばポリオレフィンで構成されていてよい。ポリオレフィンとしては、例えば基材樹脂層に関して挙げたポリオレフィンを用いることができる。
【００６７】
スキン層の厚さは、１μｍ以上、３μｍ以上、５μｍ以上、又は７μｍ以上であることができ、また５０μｍ以下、４０μｍ以下、３０μｍ以下、２０μｍ以下、又は１５μｍ以下であることができる。
【００６８】
《包装袋》
図３（ａ）に示すように、本発明の包装袋２００ａは、一態様においては、上記の低吸着性吸湿フィルム１００ａで少なくとも一部が構成されている。この態様においては、基材層１０ａは、バリア層及び基材樹脂層を有していてもよく、又は、図示していないが、第二の低吸着層であってもよい。また、内容物１１０が包装袋２００ａの内部に封入されていてもよい。
【００６９】
また、図３（ｂ）に示すように、本発明の包装袋は、一態様においては、内容物１１０と共に上記の低吸着性吸湿フィルム１００ｄを封入している。この態様においては、基材層１０ｂは、第二の低吸着層３０ｂであってもよく、又は、図示していないが、バリア層及び基材樹脂層を有していてもよい。この態様において、「封入している」状態は、低吸着性吸湿フィルムを内容物と独立させて封入した状態のみならず、低吸着性吸湿フィルムを内容物と一体として封入した場合、例えば基材層、及び基材層上の薬効成分含有粘着剤層を具備している薬効成分貼付材用の、粘着剤層保護シートとして低吸着性吸湿フィルムを用い、これを封入した状態も含む。
【００７０】
また、図示していないが、いずれの態様においても、上記の低吸着性吸湿フィルムは、図１（ｂ）〜（ｃ）及び図２（ｂ）〜（ｃ）に示すように、スキン層を有していてもよい。
【００７１】
〈他のフィルム〉
包装袋を構成する他のフィルムは、バリア性を有するフィルムであってよい。他のフィルムは、例えば上記のバリア層及び上記の基材樹脂層を有していてよい。また、他のフィルムは、シーラント層を更に有していてもよい。
【００７２】
シーラント層としては、封止対象の材質によって選択されるが、例えばポリエチレン系樹脂でよい。これらの樹脂は、例えば、延伸又は無延伸フィルム、押出積層用の溶融樹脂、ホットメルト用の塗料などの形態でよい。
【００７３】
また、シーラント層としては、これらの樹脂で構成されていない、市販のイージーピール樹脂やイージーピールシーラントフィルムを用いてもよい。
【００７４】
〈内容物〉
内容物としては、水蒸気との接触によって劣化しうる物であれば限定されるものではなく、薬剤の他、食品、化粧品、医療器具、医療機器、電子部材、精密機械、記録材料等を挙げることができる。また、薬剤としては、医薬品製剤の他、洗浄剤、農薬等を含む。また、内容物は、基材層、及び基材層上の薬効成分含有粘着剤層を具備している薬効成分貼付材であってもよい。
【実施例】
【００７５】
実施例及び比較例により本発明を具体的に説明するが、本発明は、これらに限定されるものではない。
【００７６】
《低吸着性吸湿フィルムの作製》
〈実施例１〉
熱可塑性樹脂としてのエチレン−メタクリル酸共重合体４７質量部、及び吸湿剤としての親水性ゼオライト５３質量部を溶融混錬し、吸湿層用樹脂組成物を作製した。
【００７７】
次いで、作製した吸湿層用樹脂組成物、及びスキン層を構成する熱可塑性樹脂としての直鎖状低密度ポリエチレンを用い、２種３層フィルムの空冷方式インフレーションによる共押出成形により、スキン層／吸湿層／スキン層の層構成となるようにして、吸湿層及びスキン層の製膜を行った。吸湿層の厚さは、３０μｍで、スキン層の厚さは、それぞれ１０μｍであった。
【００７８】
作製した積層体の一方のスキン層側に、バリア層としての厚さ９μｍのアルミニウム箔を接着し、ここに基材樹脂層としての厚さ１２μｍのポリエチレンテレフタレート（ＰＥＴ）を接着させた。接着層としては、タケラックＡ−５２５Ｓ（三井化学株式会社）９質量部と、タケネートＡ−５２（三井化学株式会社）１質量部とを混合し、これを酢酸エチルで希釈させたものを用いた。
【００７９】
作製した積層体の他方のスキン層側に、低吸着層としての環状オレフィンフィルム（ＣＯＸＥＣ  ＴＣＳ−１、倉敷紡績株式会社、厚さ２０μｍ）を、上記の接着層を用いて接着させて、実施例１の低吸着性吸湿フィルムを作製した。
【００８０】
（実施例２〜５）
低吸着層として、表１に示すものを用いたことを除き、実施例１と同様にして、実施例２〜５の低吸着性吸湿フィルムを作製した。
【００８１】
低吸着層の詳細は、以下のとおりである：
結晶性ポリエステル：Ｅ５１００、東洋紡株式会社、厚さ１２μｍ
非晶性ポリエステル：ハイトロンＰＧ、タマポリ株式会社、厚さ３０μｍ
共重合ポリエステル：オリエステル（登録商標）ＳＳ  ＤＥ０４６、東洋紡株式会社、厚さ３０μｍ
ＥＶＯＨ積層体：ノンキャッチ（登録商標）、共同印刷株式会社、厚さ５０μｍ
【００８２】
なお、ＥＶＯＨ積層体は、ポリオレフィン樹脂４０〜７０質量部及び酸変性ポリオレフィン６０〜３０質量部で構成されている中間層の両側に、ＥＶＯＨ樹脂７５〜９２質量部及び酸変性ポリオレフィンを８〜２５質量部で構成されている最外層が積層されている積層体である。
【００８３】
（比較例１）
低吸着層を積層させなかったことを除き、実施例１と同様にして、比較例１の低吸着性吸湿フィルムを作製した。
【００８４】
《評価》
〈低吸着性〉
１０ｃｍ×１０ｃｍのサイズにカットした各低吸着性吸湿フィルムの低吸着性層側を、４０℃環境下で飽和ｌ−メントール蒸気に一週間曝露後、吸着したｌ−メントールをメチルエチルケトンで抽出し、抽出液中のｌ−メントール量をガスクロマトグラフィーで定量したときに、単位面積当たりのｌ−メントール吸着量を算出した。
【００８５】
〈吸湿速度〉
作製した各低吸着性吸湿フィルムを１０ｃｍ×１０ｃｍのサイズにカットし、２３℃５０％ＲＨ環境で保管し経時で重量測定を実施した。重量増加が起こらなくなるまで測定を続け、飽和に達した時間を読み取った。
【００８６】
〈飽和吸湿量〉
まず、瓶に水を浸した不織布を敷き、６０℃のオーブンに入れることで高温多湿な環境を準備した。次いで、作製した各低吸着性吸湿フィルムをそれぞれ１０ｃｍ角に切り分けて質量を測定し、そしてこの瓶に入れ、これを６０℃のオーブン中で１４時間保管した。
【００８７】
保管後、サンプルを取り出して表面の水分を拭き取り、２３℃相対湿度５０％ＲＨ環境で３時間静置し、そして質量を測定した。吸湿前後の質量差を算出して、飽和吸湿量とした。
【００８８】
〈ヒートシール強さ〉
作製した各低吸着性吸湿フィルムの低吸着層側（比較例については、スキン層側）を対向させ、温度１５０℃、シール時間０．５秒、シール圧力０．２ＭＰａの条件でヒートシールさせた。
【００８９】
次いで、ヒートシールさせた各低吸着性吸湿フィルムを１５ｍｍ幅に切り出し、ＪＩＳ  Ｋ  ６８５４−３に準拠して、引張試験機を用いて、引張速度３００ｍｍ／ｍｉｎの条件でＴ型剥離させ、ヒートシール強さを測定した。
【００９０】
実施例及び比較例の構成及び評価結果を表１に示す。
【００９１】
【表１】
2020082625.tif 000003
【００９２】
表１から、低吸着層を有する実施例１〜５の低吸着性吸湿フィルムは、吸湿性及び低吸着性を兼ね備えていることが、飽和吸湿量及びｌ−メントール吸着量の結果から理解できよう。中でも、ポリエステル系樹脂を用いた実施例２〜４は、飽和吸湿までの日数が短いことから、吸湿速度に優れていることが理解できよう。ポリエステル系樹脂の中では、非晶性ポリエステル及び共重合ポリエステルを用いた場合には、ヒートシール強さも良好であることが理解できよう。
【００９３】
なお、実施例２〜４の低吸着層の水蒸気透過度は、測定していないが、実施例２〜４の低吸着性吸湿フィルムは、実施例１及び５の低吸着性吸湿フィルムよりも吸湿速度が良好であることから、実施例２〜４の低吸着層の水蒸気透過度は、実施例１及び５のそれよりも有意に高いことが推測できよう。
【００９４】
《対向品としての評価》
以下では、吸湿フィルム及び低吸着性フィルムを同一容器内に入れた場合における評価を行った。
【００９５】
〈サンプルの作製〉
（比較例２）
吸湿フィルムとしては、比較例１のフィルム、すなわちＰＥＴ／／ＡＬ／／スキン層／吸湿層／スキン層の層構成を有するフィルムを用いた。
【００９６】
低吸着性フィルムとしては、低吸着層としての上記の環状オレフィンに、バリア層としての厚さ９μｍのアルミニウム箔を接着し、ここに基材樹脂層としての厚さ１２μｍのポリエチレンテレフタレート（ＰＥＴ）を接着させたものを用いた。
【００９７】
（比較例３）
比較例３は、低吸着層として、上記のＥＶＯＨ積層体を用いたことを除き、比較例２と同一の条件である。
【００９８】
〈評価〉
（低吸着性）
１０ｃｍ×１０ｃｍのサイズにカットした吸湿フィルムのスキン層側及び低吸着性フィルムの低吸着性層側を、４０℃環境下で飽和ｌ−メントール蒸気に一週間曝露後、吸着したｌ−メントールをメチルエチルケトンで抽出し、抽出液中のｌ−メントール量をガスクロマトグラフィーで定量したときに、単位面積当たりのｌ−メントール吸着量の、吸湿フィルム及び低吸着性フィルムの平均値を算出した。
【００９９】
（飽和吸湿量）
まず、瓶に水を浸した不織布を敷き、６０℃のオーブンに入れることで高温多湿な環境を準備した。次いで、作製した吸湿フィルム及び低吸着性フィルムをそれぞれ１０ｃｍ角に切り分けて質量を測定し、そしてこの瓶に入れ、これを６０℃のオーブン中で１４時間保管した。
【０１００】
保管後、サンプルを取り出して表面の水分を拭き取り、２３℃相対湿度５０％ＲＨ環境で３時間静置し、そして質量を測定した。吸湿前後の質量差の、吸湿フィルム及び低吸着性フィルムの平均値を算出して、飽和吸湿量とした。
【０１０１】
比較例２及び３の構成及び評価結果を表２に示す。
【０１０２】
【表２】
2020082625.tif 000004
【０１０３】
表１及び表２から、低吸着層を有しない吸湿フィルム及び低吸着フィルムが併存している場合、ｌ−メントール吸着量が大きくなり、かつ飽和吸湿量も実施例の低吸着性吸湿フィルムよりも低くなっていることが理解できよう。このことから、低吸着性及び吸湿性を両立させるためには、実施例の積層構成が必要であることが理解できよう。
【符号の説明】
【０１０４】
１０ａ、１０ｂ    基材層
１２    バリア層
１４    基材樹脂層
２０    吸湿層
３０ａ、３０ｂ    低吸着層
１００ａ、１００ｂ、１００ｃ、１００ｄ、１００ｅ、１００ｆ    低吸着性吸湿フィルム
１１０    内容物
１２０    他のフィルム
２００ａ、２００ｂ    包装袋
【図１】
2020082625.tif 000005
【図２】
2020082625.tif 000006
【図３】
2020082625.tif 000007